유리 기판 에 , 각각 의 경화 성 수지 조성물 을 스피너 로 도포 한 후 , 핫 플레이트 상 에 있 어서 80 ℃ 로 1 분 간 프리 베이 킹 하 여 도막 을 형성 한 후 , 클린 오븐 중 에 있 어서 230 ℃ 로 30 분 간 포스트 베이 킹 을 행한 후 , 막 두께 가 약 2 . 0 ㎛ 인 보호막 을 형성 했 다 . 추가 로 클린 오븐 중 에 있 어서 230 ℃ 로 90 분 간 의 열 처리 를 행했 다 . 이 와 같이 형성 한 보호막 을 갖 는 기판 에 대해서 , 분광 광도계 ( 히다 치세 이사쿠 쇼 ( 주 ) 제조 의 150 - 20 형 더블 빔 ) 를 이용 하 여 , 파장 400 ∼ 800 ㎚ 의 광선 투과율 ( ％) 을 측정 했 다 . 파장 400 ∼ 800 ㎚ 의 광선 투과율 ( ％) 의 최소 값 을 , 투명 성 의 평가 로 하 여 , 결과 를 표 1 에 나타냈 다 . 이 값 이 95 ％ 이상일 때 , 보호막 의 투명 성 은 양호 하 다고 할 수 있 다 .